СПОСОБ ПРИГОТОВЛЕНИЯ ШИХТЫ ДЛЯ ВЫРАЩИВАНИЯ МОНОКРИСТАЛЛОВ ФТОРИДОВ
METHOD FOR PREPARING A CHARGE FOR GROWING FLUORIDE SINGLE CRYSTALS

Область техники
Изобретение относится к химической технологии, а именно к способам приготовления шихты для выращивания монокристаллов фторидов.
Уровень техники
Известны различные методы подготовки шихты для выращивания тугоплавких монокристаллов на основе элементов оксидов.
Так, например, известен способ получения шихты для выращивания монокристаллов лантангаллиевого силиката (патент РФ №2126063), в котором, для получения монокристаллов лантангаллиевого силиката стехиометрического состава к смеси окислов лантана, галлия и кремния добавляют металлический галлий в заявленном диапазоне концентраций. Затем проводят нагрев в кислородсодержащей среде локально и кратковременно до начала протекания реакции самопроизвольного высокотемпературного синтеза в режиме горения.
3
5,5
0,5
14
Также известен способ твердофазного синтеза шихты для выращивания монокристаллов лантангаллиевого ниобата (LaGaNbO), включающий смешивание оксидов лантана, галлия и оксида ниобия в определенном соотношении и последующий их нагрев до температуры синтеза и спекание в течение 6 часов (патент РФ №2160796) и аналогичный метод с применением наложения вибрационных колебаний с частотой 50-100 Гц и амплитудой 3-5 мм (патент РФ №2296824).
Недостатками всех вышеупомянутых способов является то, что они не пригодны в технологии подготовки шихты в случае ее использования для выращивания фторсодержащих монокристаллов.
3+
3+
3+
3+
3+
3+
3+
3+
2
Наиболее близким по технической сущности является лазерный кристалл фторида щелочноземельного металла легированный несколькими трехвалентными ионами и способ получения лазерного кристалла (CN 110760930 (А)). Данное изобретение относится к лазерному кристаллу фторида щелочноземельного металла, легированному множественными трехвалентными распределяющими ионами, и к способу получения лазерного кристалла. Химическая формула лазерного кристалла фторида щелочноземельного металла, легированного множественными трехвалентными распределяющими ионами, представляет собой Nd, R : MeF, где Me представляет собой одно из Са, Sr и Ва, a R  представляет собой по крайней мере два из Y, La, Gd, Luи Sc.
Недостатками известных способов является то, что применение мелкодисперсной шихты при выращивании монокристаллов способствует возникновению «кипящего слоя» в момент подачи газа или откачки атмосферы в кристаллизационной установки, что приводит к выбросам мелкодисперсной шихты из тигля в окружающее пространство внутри теплового узла кристаллизационной установки, а применение профилированных таблеток в тиглях сложной геометрической формы является нецелесообразно из-за образование пустот и как следствие дальнейшей усадки растущего кристалла.
Технической проблемой, на решение которой направлено данное изобретение является устранение выброса мелкодисперсной шихты из тигля в окружающее пространство внутри теплового узла кристаллизационной установки, а также получение готового спека при синтезе которого в монокристалле будет отсутствовать усадка материала (увеличение насыпного веса исходных компонентов).
Раскрытие сущности изобретения
Техническим результатом заявляемого изобретения является получение твердого спека для последующего синтеза монокристаллов фторидов.
2
3
2
2
2
2
2
3+
3+
3+
3+
Для достижения технического результата предложен способ приготовления шихты для выращивания монокристаллов фторидов, включающий смешивание исходных компонентов MeF-RF-PbF где Me - Са или Ва или Sr, R - РЗЭ, a PbF является поглотителем кислорода, их нагрев и выдержку, при этом, в качестве R используют Eu, или Се, или Tm, или Nd, компоненты берут в стехиометрическом соотношении Me - 93%, R - 2%, PbF - 5%, или Me - 96%, R - 2%, PbF - 2%, или Me - 97%, R - 1%, PbF - 2%, с последующей их укладкой в графитовый тигель в форме «лодочки» с крышкой из того же материала, далее осуществляют установку тигля с компонентами в высокотемпературную вакуумную печь с графитовым тепловым узлом и нагрев в ней до температуры 200-250°С в вакууме с последующей выдержкой в течении 3-4 ч, затем нагрев тигля с компонентами в высокотемпературной отжиговой вакуумной печи до температуры 700-750°С в атмосфере вакуума с последующей выдержкой в течении 3-4 ч, нагрев тигля с компонентами в высокотемпературной отжиговой вакуумной печи до температуры 1000-1300°С в избыточной атмосфере вакуума и выдержкой 6 ч и последующей выдержкой в избыточной атмосфере фтороводорода HF или тетрафторметана CF4 в течении 6-8 ч и инерционное охлаждение полученного спека до комнатной температуры, при этом используют печь и тигель, не содержащих в составе своего материала молекул кислорода.
Краткое описание чертежей
2
3+
На Фиг. 1 показана фотография готового твердого спека исходных компонентов CaF:Eu для синтеза монокристаллов фторидов (спек для метода ГНК).
2
3+
На Фиг. 2 показана фотография готового твердого спека исходных компонентов CaF:Eu помещенного в графитовый тигель (метод ГНК) для синтеза монокристалла фторида.
2
2
2
21
3+
3
3+
3+
На Фиг. 3 показана фотография, демонстрирующая отсутствие усадки (размеры готового спека исходных компонентов CaF:Euпрактически идентичны размерам синтезированного монокристалла CaF:Eu) готового монокристалла CaF:Euсинтезированного из твердого спека исходных компонентов CaFEu.
Осуществление изобретения
Одним из основных требований, предъявляемых к качеству синтезируемых кристаллов фторидов, является полное отсутствие нежелательных примесей.
В заявляемом изобретении отсутствие нежелательных примесей в приготавливаемом спеке осуществляется путем использования материалов печи и тиглей, не содержащих молекул кислорода в своей структуре, а также скоростью нагрева и выдержки с использованием подходящей атмосферы.
Например, используется графитовый тигель, в котором не происходит адгезии со спекаемым материалом, то есть используемый материал тигля способствует легкому извлечению готового спека из тигля. Форма изложницы тигля проектируется так чтобы готовый спек извлекаемый из нее повторял форму изложницы тигля для синтеза кристалла.
2
3
2
2
2
3
2
2
2
2
3+
3+
3+
3+
3+
Способ получения твердого спека, включает в себя смешение исходных компонентов например: MeF-RF-PbF (где Me - Са или Ва или Sr, a R - Euили Сеили Tmили Nd) при этом PbF является поглотителем кислорода, взятых в стехиометрическом соотношении, например, в системах исходных компонентов MeF-RF-PbF, где Me - Са, Ва, Sr, a R - Eu, процентное соотношение будет Me - 93%, R - 2%, PbF - 5%, или Me - 96%, R - 2%, PbF - 2%, или Me - 97%, R - 1%, PbF - 2% и т.д. в стехиометрическом соотношении, с последующей их укладкой в графитовый тигель в форме «лодочки» с крышкой из того же материала.
Далее тигль с компонентами устанавливают в высокотемпературную вакуумную печь с графитовым тепловым узлом и производят нагрев в ней до температуры 200-250°С в вакууме с последующей выдержкой в течении 3-4 часов.
4
Далее проводят нагрев тигля с компонентами в высокотемпературной отжиговой вакуумной печи до температуры 700-750°С в атмосфере вакуума с последующей выдержкой в течении 3-4 часов. После этого, проводят нагрев тигля с компонентами в высокотемпературной отжиговой вакуумной печи до температуры 1000-1300°С в избыточной атмосфере вакуума и выдерживают 6 часов с последующей выдержкой в избыточной атмосфере фтороводорода (HF) или тетрафторметана (CF) с в течении 6-8 часов. После этого проводят инерционное охлаждение полученного спека до комнатной температуры.
Таким образом, описанная технология приготовления шихты для выращивания монокристаллов фторидов, имеет цель - повышение насыпного веса исходного сырья для выращивания монокристалла и практически исключения усадки размеров растущего кристалла за счет формы изложницы тигля, спроектированной так чтобы готовый, спек извлекаемый из нее повторял форму изложницы тигля для синтеза кристалла. Ввиду особенности технологии выращивания монокристаллов в частности методом ГНК (большая площадь открытой поверхности используемых тиглей) из мелкодисперсного исходного порошка - шихты (размер зерен не более 0,001 мм), подобное брикетирование шихты, в отличие от использования мелкодисперсного порошкообразного исходного материала предотвращает возникновение «кипящего слоя» за счет его обезвоживания при первоначальном вакуумировании, в соответствии с применяемой технологией выращивания кристалла.
2
3+
На Фиг. 1 показана фотография готового твердого спека исходных компонентов CaF:Eu для синтеза монокристаллов фторидов (спек для метода ГНК).
2
3+
На Фиг. 2 показана фотография готового твердого спека исходных компонентов CaF:Eu помещенного в графитовый тигель (метод ГНК) для синтеза монокристалла фторида.
2
21
2
21
3+
3+
3+
3+
На Фиг. 3 показана фотография, демонстрирующая отсутствие усадки (размеры готового спека исходных компонентов CaF:Euпрактически идентичны размерам синтезированного монокристалла CaFEu) готового монокристалла CaF:Euсинтезированного из твердого спека исходных компонентов CaF.Eu.
Таким образом, предложенный способ приготовления шихты для выращивания монокристаллов фторидов позволяет:
- получать твердые спеки высокого качества без присутствия посторонних примесей;
- получать твердые спеки необходимой массы и размеров для заполнения всего объема изложницы графитового тигля при синтезе из него монокристалла (увеличение насыпного веса исходных компонентов);
- получать твердые спеки при синтезе которых в монокристалл отсутствует усадка материал (то есть объем исходного спека равен объему синтезированного монокристалла);
- избежать нарушения стехиометрии расплава, так как получаемый твердый спек полностью используются при наплавлении в тигель, а, следовательно, получать однородные по своему составу монокристаллы.
- избежать возникновение «кипящего слоя» и как следствие исключить попадание мелкодисперсной шихты в пространство теплового узла.